(57)【要約】  本発明はポリエステル支持体、ポリマーコーティング及び接着層を含む接着テープに関する。このポリマーコーティングは接着層の反対側にあってもよいし、支持体と接着層との間にあってもよい。本発明の接着テープは自動車産業におけるワイヤハーネス用に特に適している。【選択図】なし【特許請求の範囲】
【請求項１】
ポリ（エチレンテレフタレート）から形成された糸から織られた支持体を含んでなる接着テープであって、前記支持体ポリマーコーティングが前記支持体と直接接触するように塗布されており、前記テープが接着剤コーティングをさらに含んでいる、接着テープ。
【請求項２】
前記ポリマーコーティングが前記接着コーティングの反対側に存在する、請求項１に記載の接着テープ。
【請求項３】
前記ポリマーコーティングが前記支持体と前記接着コーティングとの間に存在する、請求項１に記載の接着テープ。
【請求項４】
前記テープが３層（すなわち、ポリ（エチレンテレフタレート）支持体層、ポリマーコーティング層及び接着層）のみを含む、前記請求項のいずれか１項に記載の接着テープ。
【請求項５】
前記支持体がＰＥＴ縦糸及びＰＥＴ横糸を含み、前記縦糸及び横糸のタイターが２００ｄｔｅｘ以下であり、前記支持体が幅１ｃｍ当たり３５〜６５本の縦糸及び長さ１ｃｍ当たり２０〜３０本の横糸を含むことを特徴とする、前記請求項のいずれか１項に記載の接着テープ。
【請求項６】
前記ポリマーコーティングが５〜３０ｇ／ｍ２で塗布される、前記請求項のいずれか１項に記載の接着テープ。
【請求項７】
前記ポリマーコーティングが、可能であれば難燃剤、充填剤、顔料及び／又はシリコーン系接着剤などの添加剤と組み合わせて、アクリル又はポリウレタンあるいはこれらのポリマーの混合物から構成される、前記請求項のいずれか１項に記載の接着テープ。
【請求項８】
前記アクリルポリマーが、（１）アルキル‐アクリレート（アルキル基はＣ１〜４の直鎖又は分岐炭化水素基を含んでもよい）、（２）アルキル‐メタクリレート（アルキル基はＣ１〜４直鎖又は分岐炭化水素基を含んでもよい）、（３）アクリル酸、（４）メタクリル酸、（５）アクリロニトリル及び（６）スチレンの１種以上をベースとしたアクリル共重合体を含む、請求項７に記載の接着テープ。
【請求項９】
前記アクリル共重合体が、メチルメタクリレート、エチル‐アクリレート、ブチル‐アクリレート、メタクリル酸、アクリロニトリル及びスチレンの１種以上から構成される、請求項７又は８に記載の接着テープ。
【請求項１０】
前記ＰＥＴ繊維及び／又は前記ポリマーコーティングが染色される、前記請求項のいずれか１項に記載の接着テープ。
【請求項１１】
前記ポリマーコーティングが、フローティングナイフ法、リバースロールコーティング法又はナイフオーバーブランケット法のいずれかのような当該分野で知られた技法によって塗布される、請求項１〜１０に記載の接着テープの製造法。
【請求項１２】
前記テープが自動車産業におけるワイヤハーネス用に用いられる、請求項１〜１０のいずれか１項に記載の接着テープの使用。
【発明の詳細な説明】
【技術分野】
【０００１】
本発明は耐磨耗性接着テープに関する。このテープは自動車産業に用いられるワイヤハーネス用テープとして特に有用である。
【背景技術】
【０００２】
感圧接着剤（ＰＳＡ）テープはワイヤハーネス組立体を製造するために自動車産業では広く使用されている。種々の要件を満たす製品を提供するために、様々な接着剤がフィルム、発砲体及び繊維などの特殊な裏材及び担体に塗布される。ＰＳＡテープは構成要素コスト全体のほんの一部を占めるだけであるが、費用効果の高い自動車用ワイヤハーネス組立体の製造にとっては重大なものである。２００３年では１億５千万平方メートルを超えるワイヤハーネス用テープが世界の自動車産業により使用された。
【０００３】
平均的な車両のワイヤハーネスシステムは約１０００ｍのワイヤで構成され、エンジン室から乗員エリアを通ってトランクまで延在している。これらの環境は明確に異なっているため、多様な性能を有するテープが必要となる。例えば、エンジン室に用いられるテープは流体及び高温に耐えるものでなければならない。内部の計器パネル、ドアパネル及び頭上の領域におけるハーネスには、雑音、振動を減衰し、高速時のワイヤハーネスの動きに起因する軋み音及びガタつき音を最小化するテープが必要となる。
【０００４】
自動車用ハーネス組立体に使用されるＰＳＡテープは、用途、車両の組立部品の箇所及び性能要件に基づいて選択される。車両寿命の間に車両の運転及び車両の安全性を信頼できるものにするために、テープ選択はＯＥＭ（相手先商標製品の製造業者）仕様に準拠して行われる。
【０００５】
これらのテープは自動車の使用中及び寿命までの間に十分に機能するために特定の要件を満たさなければならない。これらのテープが満たさなければならない機能の中でも、最も重要なものはケーブル類及びスプライシングの封じ込めである。ケーブルを包装してワイヤハーネスを構築する主要な３つの方法がある：（ｉ）渦巻き型（ｓｐｉｒａｌ）、分かり易くは螺旋型（ｈｅｌｉｃｏｉｄａｌ）、（ｉｉ）フラッグ型、及び（ｉｉｉ）クリップ包装（ｃｌｉｐ  ｗｒａｐｐｉｎｇ）である。所定レベルの音響減衰性、耐摩耗性及び遮温性に応じて、これらの包装技法の１つが用いられる。ワイヤハーネスの製造中、テープは主に手で貼られるので、明確で一貫した巻き戻し特性（ｕｎｗｉｎｄｉｎｇ  ｃｈａｒａｃｔｅｒｉｓｔｉｃｓ）、良好な柔軟性及び可撓性を有している必要があり、手で引き裂き可能でなければならない。横方向に引き裂く使用者もいれば、縦方向に引き伸ばすことによってテープを破こうとする使用者もいる。こういった問題は引裂可能な（ｔｅａｒａｂｌｅ）接着テープが記載された特許文献１によって対処された。テープは引き伸ばされると一般に、応力によりＵ字形又はＳ字形の変形を引き起こすカーリング（ｃｕｒｌｉｎｇ）と呼ばれる挙動を示す。カーリングによりバタつき（ｆｌａｇｇｉｎｇ）のリスクが増大するので、ベルベットをベースにした支持体を有する接着テープが記載されている特許文献２に記載のようにこれを最小化しなければならない。
【０００６】
自動車の耐用年数の間、感圧接着テープは長期にわたりケーブルへの優れた接着性を維持しなければならない。多様なケーブルへの強力な接着性に加え、適した機械的特性が必要とされる。優れた耐老化性、自動車用流体への耐性、音響減衰性及び磨耗に耐える能力は重要な特性である。テープを乗員室に用いる場合、匂い及び曇りが小さいことは一層重要である。最終的には、ハーネス用テープ製品はユーザによるコスト期待を満たさなければならない。
【０００７】
特許文献１のような良好な引裂性あるいは特許文献２のようなさらに良好なカーリング性及び伸張性をもたらすテープが当該分野では知られているが、本発明の様式において優れた耐磨耗性を付与するテープは記載されていない。
特許文献３には、自動車のケーブルハーネスを結束するのに使用する高耐磨耗性のテープの記載があるように思われる。しかしながら、このテープは外層Ａ、内層Ｃ及び任意の別の外層Ｂを含んでなる。外層Ａ及びＢは、同じ材料から構成されており、織られたＰＥＴフィラメント織物を含むものである。層Ｃは、開口を有するが安定性のある３次元構造のテキスタイルのような多孔性シート状構造から構成される。外層Ａ及びＢ、ならびに内層Ｃは既知の熱溶着性（ｈｅａｔ‐ａｃｔｉｖａｂｌｅ）又は自己接着性（ｓｅｌｆ‐ａｄｈｅｓｉｖｅ）ラミネーティング接着剤を用いるか、ラミネーティング接着剤を用いない場合には機械的結合形成により取り付けられる。層Ｃは層Ａ又はＢ上には被覆されない。
【０００８】
特許文献４は、ＰＥＴの混合して編まれた平坦な編み糸を含む感圧接着テープ用ベース織物を記載している。この文書の一例はポリエチレンフィルムで積層されたＰＥＴのベース織物を記載している。次いで、この積層織物は剥離剤（ｒｅｌｅａｓｉｎｇ  ａｇｅｎｔ）及びアクリル系樹脂接着剤で被覆される。
【０００９】
特許文献５は、異なる４つの層を含んでなる接着テープを記載している。１実施形態はポリアクリル酸エステル層に隣接するＰＥＴ織物を有する。プラスチック箔がポリアクリル酸エステル層と接着層との間に存在する。第２の実施形態では、ＰＥＴ織物がポリアクリル酸エステル層と接着層との間に存在する。
【先行技術文献】
【特許文献】
【００１０】
【特許文献１】欧州特許第１  ０７４  ５９５号
【特許文献２】欧州特許第１  １３６  ５３５号
【特許文献３】国際特許出願公開公報第２００５／０８５３７９Ａ号
【特許文献４】米国特許第４,４３９,４８２号
【特許文献５】イギリス特許第１  ０４０  ８３５号
【発明の概要】
【発明が解決しようとする課題】
【００１１】
本発明者らは、耐磨耗性をもたらす一方で本明細書において説明するように手による引裂性（ｈａｎｄ  ｔｅａｒａｂｉｌｉｔｙ）などの他の所望の特性を維持するという問題を解決した。
【課題を解決するための手段】
【００１２】
自動車産業によくみられる問題は、ワイヤハーネス用の適した耐摩耗性テープがないことである。この問題を解決するために、本発明者らは種々の接着テープ支持体を異なるコーティングで被覆し、その耐磨耗性能を比較するという試験を行った。驚くべきことに、ポリマーコーティングで被覆したポリエステル支持体が、その他のテープ支持体による耐磨耗性よりもずっと優れた耐磨耗性を示したことが見出された。さらに驚くべきことには、最大引張強度は僅かに増大しただけで、耐磨耗性が増大したことが見出された。
【００１３】
本発明では、ポリエステル支持体を接着層でさらに被覆した後で、ポリマーコーティングで被覆して優れた耐摩耗性接着テープを形成する。この場合、コーティングとは、被覆されている層に液体のコーティング材料を塗布することを意味する。本発明において、積層プロセスによって塗布されるどのような層もコーティングとはみなさない。該テープは３層のみを含むことが好ましく、この３層とはポリエステル支持体層、ポリマーコーティング層及び接着層である。最大引張強度の増大はごく僅かであることが認められたので、この優れた耐磨耗性テープは、手による引裂性が重要な要素である用途には依然として適している。また、このポリマー被覆により得られる耐磨耗性の増大によって、テープの製造においてより薄くてより安価なポリエステル支持体を使用することが可能になる。
【００１４】
このテープはその使用に限定されるものではなく、耐磨耗性の高い接着テープの使用を必要とするどのような用途にも使用することができる。このような用途の非限定的な一例は、自動車産業におけるワイヤハーネス用である。
【発明を実施するための形態】
【００１５】
ポリエステル支持体
本発明のテープはポリエステル支持体を含んでなる。本発明には、ポリエステルの編み糸（ｙａｒｎ）及び／又は縫い糸（ｔｈｒｅａｄ）から成る織られた支持体が好ましく、前記編み糸及び縫い糸はステープルファイバ（ｓｔａｐｌｅ  ｆｉｂｅｒ）状又はフィラメントとしてポリエステル繊維から構成されている。織られた支持体は、タイターが２００ｄｔｅｘ未満の縦糸及び横糸から構成されるのが好ましい。縦糸及び横糸は同じタイター値を有することに限定されるものではなく、同じタイター値又は異なるタイター値を有してもよい。１００ｄｔｅｘ未満のタイターを有する縦糸が特に好ましく、１０〜９０ｄｔｅｘ、特に３０〜７０ｄｔｅｘのタイターを有するものが最も好ましい。横糸に関しては、１００〜２００ｄｔｅｘ、特に１４０〜１９０ｄｔｅｘのタイターを有する横糸が好ましい。
【００１６】
編み糸又は縫い糸１本当たりの繊維本数は１２乃至１００本、個々の繊維の細かさ（ｆｉｎｅｎｅｓｓ）は２乃至１０ｄｔｅｘとすることができる。
【００１７】
単位ｃｍ当たりの縦糸及び横糸の数は、織り工程において可能な縫い糸本数の実際的な制限によってのみ制限されるが、８〜８５本／ｃｍが好ましい。縦糸には単位ｃｍ当たり１０〜８０本、横糸には単位ｃｍ当たり１０〜６５本がより好ましい。平織り、繻子織り（ｓａｔｉｎ）又はツイード（ｔｗｅｅｄ）などの任意の織りパターンを用いて支持体を形成してもよいが、平織りが最も好ましい。
【００１８】
最も好ましい実施形態では、支持体は、１ｃｍ当たり１２〜７０本の編み糸又は縫い糸で１０〜９０ｄｔｅｘのタイターを有する縦の編み糸又は縫い糸、及び１ｃｍ当たり１２〜５５本の編み糸又は縫い糸で１４０〜１９０ｄｔｅｘのタイターを有する横の編み糸又は縫い糸から作製された平織りのＰＥＴ織物の単層から構成される。
【００１９】
如何なる特定のポリエステルにも限定されるものではないが、本発明のポリエステルはポリエチレンテレフタレート（ＰＥＴ）であることが好ましい。本発明に適したポリエステル支持体は当該分野では周知のものであり、Ｍｉｌｌｉｋｅｎ社、Ｓｅｄａｔｅｘ社、Ｓｕｂｒｅｎａｔ社、Ｃｈａｍａｔｅｘ社、ＴＲＰ  Ｃｈａｒｖｅｔ社及びＴｈｉｏｌｌｉｅｒ社などの製造業者によって供給される。これらの会社からの適した織物の例には：Ｃｏｎｃｏｒｄｉａ社のＴ１１１８６０、Ｔ１１１８８７、４５０８１２、Ｓａｆｅｔｙ、Ｐｏｒｔ、Ｓｅｃｕｒｉｔｙ；Ｓｕｂｒｅｎａｔ社の５５１３、５５２５、５５２５Ｔｅｉｎｔ  Ｎｏｉｒ、５５２５  ｃａｌａｎｄｒｅ  ４０Ｔ、５５２５  ｃａｌａｎｄｒｅ  ６０Ｔ；ＴＲＰ社のＣｈａｒｖｅｔ  ７０００６、Ｃｈａｒｖｅｔ  Ｅ／１６；Ｃｈａｍａｔｅｘ社のｎ°１；Ｓｅｄａｔｅｘ社のＩｎｓｏｌｍｉｄｅｓ  １、Ｉｎｓｏｌｍｉｄｅｓ  ２及びＮｅｆｏｒが挙げられる。
【００２０】
ハーネス用テープには黒色が必須であるので、テキスタイルの製造には黒色の繊維を使用し得る。黒色は当該分野では周知の異なる２つのプロセスによって付与することができる。１つの可能性としては、繊維染色では一般的なウェットプロセス（ｗｅｔ  ｐｒｏｃｅｓｓ）で織物を染色することである。他方の選択肢は着色した（ｐｉｇｍｅｎｔｅｄ）編み糸を織り工程に用いることであり、これにより追加の別個の染色工程を行わずに済む。
【００２１】
ポリマーコーティング
ポリマーコーティングは接着層の反対側に塗布されてもよいし（以下、トップコートと呼ぶ）、支持体と接着層との間に塗布されてもよい（以下、アンダーコートと呼ぶ）。ポリマーコーティングは当該分野では既知の任意の方法によってポリエステル支持体の表面全体に塗布されるが、フローティングナイフ法、リバースロールコーティング法又はナイフオーバーブランケット法が最も好ましい。トップコートとして使用されるかアンダーコートとして使用されるかにかかわらず、ポリマーコーティングは支持体と接触しているように直接ポリエステル支持体に塗布される。
【００２２】
ポリエステル支持体に塗布されるポリマーコーティングの量は特定の用途に依存するが、通常は、５０ｇ／ｍ２未満、好ましくは４５ｇ／ｍ２未満、最も好ましくは４０ｇ／ｍ２未満である。ポリマーコーティングが適した耐磨耗性を付与するには、少なくとも約１ｇ／ｍ２、好ましくは２ｇ／ｍ２超、より好ましくは５ｇ／ｍ２超、最も好ましくは１０ｇ／ｍ２超で存在するべきである。
【００２３】
ポリマーコーティングは、ポリエステル支持体の耐磨耗性を向上させる任意のポリマーで作製されてもよい。好ましいコーティング材料はポリウレタンポリマー、アクリルポリマー又はシリコーンポリマーを含む。
【００２４】
適したポリウレタンポリマーは脂肪族又は芳香族成分を含有するものであり、一液型又は二液型ポリウレタンを含み得る。限定するものではないが、コーティング材料の一般的な例には、ポリウレタン、水性ポリウレタン懸濁剤及び実質的に無溶媒の高固体製品の溶液がある。コーティングとして使用可能なポリウレタンの例には、Ｂａｙｅｒ  Ｍａｔｅｒｉａｌ  Ｓｃｉｅｎｃｅ  ＡＧ社（ドイツ国レーバークーゼン所在）のＩｍｐｒａｐｅｒｍ（登録商標）及びＩｍｐｒａｎｉｌ（登録商標）；ＩＣＡＰ‐Ｓｉｒａ社（イタリア国ミラン所在）のＩｄｒｏｃａｐ（登録商標）；又はＢＡＳＦ（ドイツ国ルートウィヒスハーフェン所在）のＬｕｐｒａｐｒｅｔ（登録商標）の商標名で販売されているポリウレタンがある。これらのポリウレタン系は支持体の可撓性を維持しながら耐摩耗性を増大させる。これらのコーティングは架橋剤を用いて硬化させることができる。例えば弾性繊維上で高い弾性が必要な場合、ポリウレタンコーティングが使用され得る。
【００２５】
本発明のポリマーコーティングがアクリルコーティングである場合、コーティングは（１）アルキル‐アクリレート（アルキル基はＣ１〜４の直鎖又は分岐炭化水素基を含んでもよい）、（２）アルキル‐メタクリレート（アルキル基はＣ１〜４直鎖又は分岐炭化水素基を含んでもよい）、（３）アクリル酸、（４）メタクリル酸、（５）アクリロニトリル及び（６）スチレンの１種以上をベースとした水性アクリル系共重合体を含むことが好ましい。
【００２６】
好ましいアクリルには、これに限定するものではないが、メチルメタクリレート、エチル‐アクリレート、ブチル‐アクリレート、メタクリル酸又はアクリロニトリルの１種以上からなる共重合体が挙げられる。本発明に使用するのに適したアクリル系コーティングには、Ｌｕｒａｐｒｅｔ  Ｄ２３３７、Ｄ２３７３、Ｄ２５０、Ｄ３１３、Ｄ４２０、Ｄ５００、Ｄ５７９、ＤＰＨ、ＤＰＳ、ＤＳ７００、ＤＴ４００、ＤＴ８８０及びＤＴＵなどのＬｕｒａｐｒｅｔ（登録商標）の商標でＢＡＳＦ社より提供されるもの、及びＩＣＡＰ‐Ｓｉｒａ社のＡｃｒｉｌｅｍ（登録商標）がある。
【００２７】
純粋なアクリル系コーティングに関し、ガラス転移温度（Ｔｇ）は軟度と相関し、Ｔｇ値が低くなると軟度は高くなる。有用なＴｇの範囲は−３０℃〜３５℃である。コーティングがアクリル系モノマーを含む場合、本発明は約−３０℃以上、好ましくは約−５℃以上、より好ましくは約０℃以上、最も好ましくは約１６℃以上のＴｇを示すコーティングを用いるときに最も良く実施される。Ｔｇの上限は約３５℃であるのが好ましい。純粋なアクリルを用いることの利点は、耐光性（ｌｉｇｈｔ  ｆａｓｔｎｅｓｓ）が優れていること及びソフトなグレードが利用可能であることである。スチレン‐アクリル系コーティングは純粋なアクリル系コーティングよりも安価であり、安価な製品が必要とされるときに代替コーティングとして使用することができる。
【００２８】
適したシリコーン系コーティング材料には、Ｅｌａｓｔｏｓｉｌ（登録商標）の商標名でＷａｃｋｅｒ  Ｓｉｌｉｃｏｎｅｓ（ドイツ国ミュンヘン所在）によって提供されるもの及びＤｏｗ  Ｃｏｒｎｉｎｇ及びＳｉｌａｓｔｉｃの商標名でＤｏｗ  Ｃｏｒｎｉｎｇ社（米国ミシガン州ミッドランド市所在）によって提供されているものがある。このような材料の例には、Ｅｌａｓｔｏｓｉｌ  ＬＲ６２５０  Ｆ（Ｗａｃｋｅｒ‐Ｃｈｅｍｉｅ  ＧｍｂＨの市販品）及びＤｏｗ  Ｃｏｒｎｉｎｇ  ３６２９、３６２５及び３７１５が挙げられる。
【００２９】
ポリマーコーティングは主要なポリマー成分に加えて、難燃剤（例えば、Ｌｕｂｒｉｚｏｌ  Ａｄｖａｎｃｅｄ  Ｍａｔｅｒｉａｌｓ社（米国クリーブランド州所在）のＳａｎｃｕｒｅ（登録商標）２００３７）、充填剤、顔料及び／又はシリコーン系添加剤などの１種以上の添加剤を含んでもよい。コーティングの特性を改質するために、湿潤剤（例えば、Ｓｕｐｒｏｎｉｌ（登録商標）ＨＮ７８）、消泡剤（例えば、Ｓｕｐｒｏｎｉｌ（登録商標）ＨＳ又はＨＥシリーズ）、湿潤化材料のほか染料（例えば、Ｓｕｐｒｏｎ（登録商標）染料）及び増粘剤（Ｗｅｓｏｐｒｅｔ（登録商標）シリーズ）などの添加剤が添加されてもよい。Ｓｕｐｒｏｎｉｌ（登録商標）及びＷｅｓｏｐｒｅｔ（登録商標）はＷｅｓｅｒｌａｎｄ  Ｃｈｅｍｉｅ社（ドイツ国ハノーバー所在）によって提供される製品の商標名である。
【００３０】
テープ最終製品の難燃性は、Ｓｂ２Ｏ３、Ａｌ２Ｏ３、ＭｇＯ、無機又は有機リン酸塩などの適した化合物を添加するか、あるいは例えば、エチレン‐塩化ビニル共重合体のようなハロゲン化ポリマーと無機系又はリン系難燃剤とを組み合わせることによって著しく増大させることができる。Ａｉｒｆｌｅｘ  ４５３０とアルミナ三水和物又は水酸化マグネシウムのような水和化合物とをブレンドし、ベースポリマーに塗布することができる。プラスチック材料の難燃性を改善するために、近年、ナノ充填複合材料（ｎａｎｏ‐ｆｉｌｌｅｄ  ｃｏｍｐｏｓｉｔｅ）が導入された。従来使用されていた重金属の代替品（例えば、三水酸化アルミニウム（ＡＴＨ））は６０〜６５％の充填物を必要とする。その結果、機械的特性が弱められ、その化合物の処理がより難しくなる。ＡＴＨの量は、一桁のパーセンテージのＮａｎｏｆｉｌ（登録商標）（Ｓｕｄ‐Ｃｈｅｍｉｅ社、ミュンヘン所在）のようなナノクレイを添加することによって大幅に低減することができる。Ｎａｎｏｆｉｌ（登録商標）はモンモリロナイトを基材とした天然高純度の層状ケイ酸塩から製造される。従来の難燃剤とナノサイズの粒子との組み合わせには相乗効果があり、その成分を単独で使用することに比べて難燃性が著しく増大される。市販のナノクレイ供給業者には、Ｅｌｅｍｅｎｔｉｓ社、Ｌａｖｉｏｓａ  Ｃｈｅｍｉｃａ  Ｍｉｎｅｒａｒｉａ社、Ｎａｎｏｃｏｒ社、Ｓｏｕｔｈｅｒｎ  Ｃｌａｙ  Ｐｒｏｄｕｃｔｓ社及びＳｕｄ‐Ｃｈｅｍｉｅ社が挙げられる。
【００３１】
Ｓｏｌｖａｙ  Ｓ．Ａ．社（ドイツ国デュッセルドルフ所在）のＤＩＯＦＡＮ  Ａ  ５８５は、テキスタイル及び不織布用に難燃性バインダとして使用することが意図された塩化ビニリデン／アクリル酸ブチル／アクリル酸メチルターポリマーのアニオン性水性分散剤である。米国特許第６，３４４５１４号はスチレン‐ブタジエン格子及びリン酸２アンモニウムから成る調合されたバインダを開示している。可塑化塩化ビニル共重合体エマルジョンであるＮｏｖｅｏｎ社のＶｙｃａｒ  ５９０ｘ４（欧州ではドイツ国ハンブルク所在のＶＥＬＯＸ  ＧｍｂＨから入手可能である）の難燃性は、このラテックスを１００部分のラテックス固体当たり２〜５部分の酸化アンチモンと混合すると著しく増大される。相乗的に機能するように、異なる組成を有する難燃剤を組み合わせることが好ましい。テープ最終製品に所望の難燃レベルを付与するために、上記物質及びその組み合わせをすべて用いてよい。上記物質及びその組み合わせをポリマーコーティングと一緒に適用することが最も好ましい。
【００３２】
適した充填剤及び顔料にはカーボンブラック、二酸化チタン、炭酸カルシウム、炭酸亜鉛、酸化亜鉛、ケイ酸塩又はシリカがある。
【００３３】
低接着性バックサイズ（ｌｏｗ  ａｄｈｅｓｉｏｎ  ｂａｃｋｓｉｚｅ）（ＬＡＢ）及び耐磨耗性のような接着表面に対して手による剥離性を改善するために、Ｗａｃｋｅｒ社のＣＴ  ４５Ｅ、Ｄｏｗ  Ｃｏｒｎｉｎｇ社のＡｄｄｉｔｉｖｅｓ  ２２、２３又は２７あるいはＩｃａｐ‐Ｓｉｒａ社のＩｃａｓｉｌ  Ｈ８１１のような適切なシリコーン系添加剤がテキスタイルコーティングに広く用いられている。Ｄｏｗ  Ｃｏｒｎｉｎｇ社のＡｄｄｉｔｉｖｅ２７は、シリコーン特性及び有機特性の両方を有する無溶剤系非反応性シリコーンエチレン‐プロピレン‐グリコール共重合体界面活性剤であり、主に摩擦係数を低減するのに使用され、これを溶剤系、水溶液系、無溶剤系及びエネルギー硬化系に組み込んでもよい。これは固体全体に基づいて０．１〜１．０質量パーセントの範囲の濃度で一般に有効である。Ｄｏｗ  Ｃｏｒｎｉｎｇ社のＡｄｄｉｔｉｖｅ２２及び２３は、擦傷（ｍａｒ）及び耐磨耗性を多様なコーティング系に付与するポリジメチルシロキサンエラストマー粉末である。Ｄｏｗ  Ｃｏｒｎｉｎｇ社の２３Ａｄｄｉｔｉｖｅのエポキシ官能性により、樹脂バインダ基材への組み込みが促進される。Ｄｏｗ  Ｃｏｒｎｉｎｇ社のＡｄｄｉｔｉｖｅは水性系に適しており、コーティング固体に基づいて一般に０．５〜５％のレベルで添加される。コーティング層がトップコートとして提供される場合、シリコーン系添加剤の添加は特に好ましい。
【００３４】
接着層
本発明では種々の化学組成からなる感圧接着剤を使用することができる。溶媒系、水系又はホットメルト系接着剤のいずれかの形態のアクリレート類及び天然又は合成ゴム組成物は特に適している。特別な用途に関し、Ｄｏｗ  Ｃｏｒｎｉｎｇ及びＧＥ  Ｓｉｌｉｃｏｎｅｓから入手可能なシリコーン系接着剤は低エネルギー表面に対して優れた接着性を付与し、高温耐性を示し得る。適切な感圧接着剤はＤ．Ｓａｔａｓ：Ｈａｎｄｂｏｏｋ  ｏｆ  Ｐｒｅｓｓｕｒｅ  Ｓｅｎｓｉｔｉｖｅ  Ａｄｈｅｓｉｖｅ  Ｔｅｃｈｎｏｌｏｇｙ  ２ｎｄ  Ｅｄ．（Ｖａｎ  Ｎｏｓｔｒａｎｄ  Ｒｅｉｎｈｏｌｄ、Ｎｅｗ  Ｙｏｒｋ、１９８９）に記載されており、Ｎａｔｉｏｎａｌ  Ｓｔａｒｃｈ  ＆  Ｃｈｅｍｉｃａｌ社（Ｄｕｒｏ‐Ｔａｋ）、Ｒｏｈｍ  ＆  Ｈａａｓ社、Ｌｕｃｉｔｅ社、Ａｓｈｌａｎｄ  Ｃｈｅｍｉｃａｌ社、Ｃｙｔｅｃ社及びＩＣＡＰ‐Ｓｉｒａ社のような種々の周知の供給業者から入手可能である。ホットメルト接着剤の重要な供給業者は、ＢＡＳＦ社、Ｃｏｌｌａｎｏ社、Ｈ．Ｂ．Ｆｕｌｌｅｒ社又はＮｏｖａｍｅｌｔ社である。高温に耐えるために、ホットメルト接着剤には架橋が必要になることがある。Ｃｏｌｌａｎｏ  ＵＶ  Ｎ１の商標名でＣｏｌｌａｎｏ  ＡＧ社（スイス所在）により提供され、ＡｃＲｅｓｉｎの商標名でＢＡＳＦ社より提供される種々のＵＶ硬化性アクリル系ホットメルト接着剤が特に適している。
【００３５】
接着剤の特性を最適化するために、接着剤は１種以上の添加剤（例えば、粘着付与剤、可塑剤、充填剤、顔料、紫外線吸収剤、光安定剤、老化防止剤、架橋剤、架橋促進剤又はエラストマー）とブレンドされてもよい。
【００３６】
ブレンドに適したエラストマーには、ＥＰＤＭ（エチレンプロピレンジエンモノマー）又はＥＰＭ（エチレンプロピレンモノマー）ゴム、ポリイソブチレン、ブチルゴム、エチレン酢酸ビニル、ジエン類の水素添加ブロック共重合体（スチレン‐イソプレン‐スチレン（ＳＩＳ）、スチレン‐エチレン‐ブタジエン（ＳＥＢ）、スチレン‐エチレン‐ブタジエン‐スチレン（ＳＥＢＳ）、スチレン‐エチレン‐ブタジエン‐スチレン／スチレン‐エチレン‐ブタジエン（ＳＥＢＳ／ＳＥＢ）、スチレン‐ブタジエン‐スチレン（ＳＢＳ）、スチレン‐イソプレン‐ブタジエン‐スチレン（ＳＩＢＳ）を含むが、これに限定するものではない）、並びにＡＣＭ（エチルブチルアクリレート共重合体）などのアクリレート共重合体が挙げられる。
【００３７】
適切な粘着付与剤には、（例えば、不飽和Ｃ５又はＣ７モノマーから成る）炭化水素樹脂、テルペン‐フェノール樹脂、ピネンなどの原材料から得られるテルペン樹脂、クマロン‐インデン樹脂などの芳香族樹脂、ロジン及びその誘導体（例えば、不均化、二量化化又はエステル化された樹脂）などのスチレンまたは−メチルスチレンから成る樹脂、トールオイル及びその誘導体のほか、Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第５版、ＶＣＨ、Ｗｅｉｎｈｅｉｍ  １９９７、Ｗｅｉｎｈｅｉｍに列挙されたようなものも挙げられる。オレフィン二重結合を有さない耐老化性完全飽和樹脂（ａｇｉｎｇ‐ｒｅｓｉｓｔａｎｔ  ｆｕｌｌｙ  ｓａｔｕｒａｔｅｄ  ｒｅｓｉｎ）が特に適している。
【００３８】
適切な充填剤及び顔料の例には、カーボンブラック、二酸化チタン、炭酸カルシウム、炭酸亜鉛、酸化亜鉛、ケイ酸塩又はシリカがある。
【００３９】
適切な紫外線吸収剤、光安定剤及び酸化老化防止剤が当該分野では周知である。例としては酸化防止剤Ｖｕｌｋａｎｏｘ  ＢＫＦ（２，２’‐メチレン‐ビス‐（４‐メチル‐６‐ｔ‐ブチルフェノール）、酸化防止剤Ｉｒｇａｎｏｘ  １０１０（ペンタエリスリトールテトラキス（３‐（３，５‐ジ‐ｔｅｒｔ‐ブチル‐４‐ヒドロキシフェニル）プロピオン酸））及び紫外線安定化剤Ｉｒｇａｎｏｘ  １７２６、Ｉｒｇａｆｏｓ  １６８、Ｔｉｎｕｖｉｎ  ２３４が挙げられ、これらは接着剤の安定性を向上させるために乾燥した接着剤に対して最大１質量％を組み合わせて添加するのが好ましい。
【００４０】
適切な可塑剤の例には、脂肪族、脂環式及び芳香族の鉱物油、フタル酸、トリメリット酸又はアジピン酸のジエステルまたはポリエステル、液体ゴム（例えば、ニトリルゴムまたはポリイソプレンゴム）、ブテン及び／またはイソブテンの液体ポリマー、アクリレート類、ポリビニルエーテル、粘着付与剤樹脂用の原料を基材とする液体樹脂及び可塑剤樹脂、ラノリン及びその他のワックスが挙げられる。オレフィン二重結合を有さない酸化防止可塑剤が特に適している。
【００４１】
架橋は化学反応、電子ビーム硬化又は紫外線硬化、あるいは硫黄硬化剤又はアルミニウム、ジルコニウム及びチタニウムのような多価金属イオンに基づいた有機金属カップリング剤の添加によって実現することができる。ＤｕＰｏｎｔ社のタイザー範囲（Ｔｙｚｏｒ  ｒａｎｇｅ）が広く用いられている。別の架橋剤の例には、（ハロゲン化されていてもよい）フェノール樹脂、メラミン樹脂及びホルムアルデヒド樹脂が挙げられる。適した架橋促進剤には、マレイミド、トリアリルシアヌレートなどのアリルエステル及びアクリル酸とメタクリル酸の多官能性エステルが挙げられる。架橋された接着剤の使用は、特にエンジン室におけるテープの高温用途にとって特に好ましい。
【００４２】
本発明に用いる接着剤コーティング質量は２０〜２００ｇ／ｍ２の範囲にあることが好ましい。この範囲内において、所望の感圧接着性は、アクリル重合体を用いるか当該産業で周知の合成又は天然ゴム系接着剤を用いて得ることができる。接着剤コーティング質量は３０〜１５０ｇ／ｍ２の範囲にあることがより好ましい。
【００４３】
接着剤コーティングはポリエステル支持体に直接塗布されるか、ポリエステル支持体上のポリマーコーティングに直接塗布される。前者の場合、コーティング層はトップコートとして機能する。後者の場合、コーティング層はアンダーコートとして機能する。
【００４４】
接着テープは、感圧接着剤を用いて、支持体を被覆するか又は支持体上にポリマーコーティングを被覆することによって製造される。使用される主な方法は、転写（ｔｒａｎｓｆｅｒ）又は直接コーティングのいずれかにより、ホットメルト接着剤又は液体接着剤を被覆することである。転写コーティングは、シリコーンの紙又はフィルムあるいはシリコーン処理したベルトのような中間担体を用いて、接着層を裏材に積層する前に接着層を乾燥又は部分的に乾燥させる。直接コーティングは溶解又は融解させた接着剤を担体上に転写し、その後で溶剤を冷却又は蒸発させる。中間工程のライナーが要らないので、直接コーティングは一般に経済的理由で好ましい。
【００４５】
フィルム又はテキスタイルの裏材に接着剤を塗布するための多様なコーティング技法が当該産業では周知である。本発明によれば、次の技法を用いてよい：ギャップコーティング（すなわち、ナイフオーバーロール、ロールオーバーロール、フローティングナイフ、ナイフオーバーブランケット）；エアナイフコーティング；カーテンコーティング；ロータリースクリーンコーティング；リバースロールコーティング；グラビアコーティング；メータリングロッド（メイヤーバー）コーティング；スロットダイ（スロット、押出）コーティング及びホットメルトコーティング。これらのコーティング方法の全てを用いて上記本発明のテープを製造することができる。ギャップコーティングを使用することが最も好ましい。ギャップコーティングによって、接着剤を裏材内へ固定することに関して最良の結果が得られると同時に、コーティング工程中の貫通が回避できる。
【００４６】
自動車用途では、温度が主要な懸案事項である。ワイヤハーネス組立体に関し、自動車の温度は一般に４種類の範囲に分類される。Ｔ１用途は８５℃を超えない。Ｔ２用途は８６〜１０５℃の範囲である。Ｔ３は１０６〜１２５℃の範囲の温度を含み、Ｔ４用途は１２６〜１５０℃の温度を含む。一般に、ゴム系又は改質ゴム系接着剤を用いるテープはＴ１ならびにＴ２用途に最良である。アクリル系接着剤はＴ３／Ｔ４の温度範囲で十分に機能する。シリコーン類はＴ４以上の温度には理想的である。
【００４７】
コンバーティング
ハーネステープは自己巻き型（ｓｅｌｆ‐ｗｏｕｎｄ）ロールとしてエンドユーザに供給される。すなわち、テープはそれ自身の上に巻かれ、裏材と接着剤と次のテープ層との間にはインターリービング（ｉｎｔｅｒｌｅａｖｉｎｇ）又はライナーは無い。このため、ロールを一貫して巻き戻すことが主として重要である。ロールからテープを巻き戻すのに必要な力は、下側にある不織裏材の外表面への接着層の接着性によって左右される。この接着性はいわゆる剥離剤、ＬＡＢ材料又は防水剤を塗布することによって支持体の表面エネルギーを低減することによって制御することができる。
【００４８】
適切な化合物には、サイジング、噴霧、フーラード（Ｆｏｕｌａｒｄ）又は他の適した方法によって支持体に塗布されるフルオロカーボン、シリコーン又は炭化水素化学物質が挙げられる。フーラード用途には防水剤の水性分散剤を０．１ｖｏｌ％乃至１０ｖｏｌ％の濃度で用いる。剥離剤の量を調節することによって、裏面への接着性、ひいては巻き戻し力を所望のレベルに制御及び調製することができる。適切な防水剤には、ＤｕＰｏｎｔ社から入手可能なＺｏｎｙｌ、Ｃｉｂａ  ＳＣ社から入手可能なＯｌｅｏｐｈｏｂｏｌ、Ｃｌａｒｉａｎｔ社から入手可能なＮｕｖａ、及びＩＣＡＰ‐Ｓｉｒａ社のポリビニルステアレート‐カルバメート共重合体Ｉｃａｆｉｎｉｓｈ  ＣＳ１６が挙げられる。
【００４９】
また、本発明の接着テープの耐磨耗性はポリマーコーティング層によって増大されるので、より薄い支持体を用いてテープを製造することが可能であり、比較的厚いテープの耐磨耗性を依然として維持することが可能である。テープロールは自動車産業の標準サイズでなければならないので、他のあらゆるパラメータが等しいと仮定すると、テープが厚くなれば、ロールに巻くことができるテープは少なくなることになる。ある産業上の設定では、１ロール当たりのテープの長さが短くなるために多くのロール交換が必要になり、生産性を低下させる。本発明によって単位ロール当たりのテープを長くすることが可能になり、したがって生産性が上がる。
【実施例】
【００５０】
ここに記載する実施例は、以下のテキスタイルコート調合を用いて作製した。ここで使用した原料はすべてＩＣＡＰ‐Ｓｉｒａ社から入手可能である。
コーティングポリマー                １００ｇ水溶液
消泡剤  Ｉｃａｗｅｔ  Ｎ            １滴
１％アンモニア水溶液                １ｇ
増粘剤  Ａｃｒｉｌｅｍ  ３６６３０  ３ｇ（１５０００ミリパスカル秒に達するまで）
【００５１】
コーティングポリマーはポリウレタン系ポリマー、アクリル系ポリマー、スチレン‐アクリル系ポリマー又はシリコーン系ポリマーでもよい。シリコーン系添加剤を用いた実施例では、５％湿潤剤を添加した。
【００５２】
試料を生成するための典型的な試験手順は次の通りである。上記のようなある調合のポリマー分散剤を、約Ａ４サイズの締付治具に保持された一枚のポリエステル織物に塗布する。ナイフオーバーエアー法を用いて手作業で被覆を行い、次に、当該分野では周知の任意の標準的手法によって乾燥させた。溶剤をベースにしたアクリル系接着剤（例えば、Ｎａｔｉｏｎａｌ  Ｓｔａｒｃｈ  ＆  Ｃｈｅｍｉｃａｌ社より入手可能なＤｕｒｏｔａｋ  １１０４）４０ｇ／ｍ２を有するロールオーバーロールコーティング用ヘッドを用いて、シートサンプルに接着コーティングを塗布した。
【００５３】
次いで、引っ掻き磨耗試験（Ｓｃｒａｐｅ  Ａｂｒａｓｉｏｎ  Ｔｅｓｔ（ＩＳＯ６７２２：２００６）を用いてサンプルの耐磨耗性を試験した。ＩＳＯ  ６９３１‐１に準拠した０．４５ｍｍ径のバネ線を、６ｍｍ径のマンドレルに巻き付けたテープのサンプルと接触させる。磨耗成績をサイクル単位で報告する（１サイクルは１回の往復運動から成る）。針が接着テープを磨耗させマンドレルと接触すると、機械は停止し、テープを磨り減らすのに要するサイクル数を表示する。
【００５４】
試験したテープの一部の成績を表１に示す。これらの成績にはＰＥＴ、コットン及びアセテートなどの異なる支持体の成績を含む。ＰＥＴ支持体は「厚い」及び「薄い」ＰＥＴにさらに分類される。これらの特定の試験では、「厚い」ＰＥＴとは、１６７ｄｔｅｘで１ｃｍ当たり４５本の縦糸及び１６７ｄｔｅｘで１ｃｍ当たり２５本の横糸を含んで成るＰＥＴ繊維から織られた支持体を指す。他方、「薄い」とは５０ｄｔｅｘで１ｃｍ当たり４０本の縦糸及び１６７ｄｔｅｘで１ｃｍ当たり２２本の横糸を含んで成るＰＥＴ繊維から織られた支持体を指す。これらの値はこの特定の２つの実施例にのみ相当するものであって、本発明のテープがそのような値に限定されるものと解釈すべきではない。これらの値の好ましい範囲の詳細な説明は、「発明を実施するための形態」の項に見付けることができる。
【００５５】
市販の多数のコーティングを異なる支持体に塗布し、成績として、コーティングの有る場合を（ｗ／）と無い場合を（ｗ／ｏ）として示す。比較し易いように、耐磨耗性の増大率も示す。
【００５６】
コーティングを支持体に塗布した全例で、耐磨耗性が増大した。このデータをさらに精査すると、耐磨耗性の増大は支持体全てにわたって均一ではないことがわかる。特に、ＰＥＴ支持体に比してコットン支持体及びアセテート支持体は耐磨耗性が一貫して低い。要約すると、コットン及びアセテートの耐磨耗性の増大率（括弧内はＰＥＴの値）は、Ａｃｒｉｌｅｍ  ＥＳ８に関して１１〜１００％（３０５〜５００％）、Ａｃｒｉｌｅｍ  ＲＰ６００５に関して３８〜７５％（１８１〜２３８％）、ポリウレタンに関して４３〜１２５％（６０〜３５０％）の範囲である。このように、ＰＥＴ支持体がそのような耐磨耗性の顕著な増大を示すことは驚くべきことである。
【００５７】
データが示すように、ＰＥＴ支持体にアクリル系コーティングを用いた場合に耐磨耗性の驚くべき増大が観察され、「薄い」ＰＥＴは「厚い」ＰＥＴ支持体よりも大きな増大を示す。このテキスタイルコーティングの別の驚くべき且つ有益な効果は、最大引張強度の増大が非常に緩やかであることである。耐磨耗性は最大１０００％まで増大し得るが、これに相応する最大引張強度の増大は小さく、常に３０％以下である。このことは、テキスタイルで被覆した裏材の引裂性は基布と比べて実質的に不変であるのに、他方、耐磨耗性の並外れた改善が達成可能であることを証明するものである。
【００５８】
表２は、テキスタイルコーティングがアンダーコート又はオーバーコートとして塗布された接着テープの耐磨耗性の差を比較するものである。テープの大半では耐磨耗性に関し、ポリマーのトップコート又はアンダーコートに大きな差は無い。したがって、ポリマーのトップコート又はアンダーコートを用いて本発明を実施することが可能である。
【００５９】
以下の条件では、トップコートが有利である。テープの耐流体性は防水剤を添加することによって最適化することができる。織物はトップコートによって保護されているので、ＰＥＴ繊維への化学的攻撃を防止することができる。耐磨耗性は、表面エネルギー及び摩擦係数を低減する添加剤（上記参照）を用いることにより最適化することができる。接着剤の優れた固定が必要とされるときには、ポリマーコート表面ではなく織物表面に接着剤をコーティングすることは有利になり得る。織物への固定はテキスタイルコーティング層への固定よりも容易である。
【００６０】
アンダーコートはテープのテキスタイル表面を保護する。また、アンダーコートを使用すれば、接着剤が織物へ過剰に浸透することが妨げられる。接着剤が織物内部で失われないので、所望の性能を達し得するのに必要な接着剤のコーティング質量はしたがって最小にすることができる。当該分野では周知のように、接着性能は接着剤層を裏材の上に置くことを必要とする。接着剤が織物へ浸透することにより必要な固定が得られるが、接着性は得られない。
【００６１】
Ａｃｒｉｌｅｍ  ３６０を用いて調製したサンプルを用いて、異なるコーティング質量が耐磨耗性に与える影響を示す。これらのサンプルに関し、１８、２２及び２５ｇ／ｍ２を薄いＰＥＴ織物上に被覆した。２０ｇ／ｍ２超のコーティング質量では、結果的に得られた耐磨耗性は、非常に高いサイクルカウントに伴って非線形的に増大する。したがって、コーティング質量を変化させることは、被覆された織物及び最終接着テープの性能特性の調節を可能にする別のパラメータである。コーティング質量を変えることによって、手による所望の引裂性、耐磨耗性及び柔軟性を得ることができる。
【００６２】
【表１】
2010540740.tif 000002
【００６３】
【表２】
2010540740.tif 000003
【手続補正書】
【提出日】平成21年8月4日(2009.8.4)
【手続補正１】
【補正対象書類名】特許請求の範囲
【補正対象項目名】全文
【補正方法】変更
【補正の内容】
【特許請求の範囲】
【請求項１】
３層構造、すなわち、ポリ（エチレンテレフタレート）から形成された糸から織られた支持体層、ポリマーコーティング層、および接着層を含んでなる接着テープであって、前記支持体ポリマーコーティングが前記支持体と直接接触するように塗布されている、接着テープ。
【請求項２】
前記ポリマーコーティングが前記接着コーティングの反対側に存在する、請求項１に記載の接着テープ。
【請求項３】
前記ポリマーコーティングが前記支持体と前記接着コーティングとの間に存在する、請求項１に記載の接着テープ。
【請求項４】
前記支持体がＰＥＴ縦糸及びＰＥＴ横糸を含み、前記縦糸及び横糸の長さ単位当たりの重量が２００ｄｔｅｘ以下であり、前記支持体が幅１ｃｍ当たり３５〜６５本の縦糸及び長さ１ｃｍ当たり２０〜３０本の横糸を含むことを特徴とする、前記請求項のいずれか１項に記載の接着テープ。
【請求項５】
前記ポリマーコーティングが５〜３０ｇ／ｍ２で塗布される、前記請求項のいずれか１項に記載の接着テープ。
【請求項６】
前記ポリマーコーティングが、可能であれば難燃剤、充填剤、顔料及び／又はシリコーン系接着剤などの添加剤と組み合わせて、アクリル又はポリウレタンあるいはこれらのポリマーの混合物から構成される、前記請求項のいずれか１項に記載の接着テープ。
【請求項７】
前記アクリルポリマーが、（１）アルキル‐アクリレート（アルキル基はＣ１〜４の直鎖又は分岐炭化水素基を含んでもよい）、（２）アルキル‐メタクリレート（アルキル基はＣ１〜４直鎖又は分岐炭化水素基を含んでもよい）、（３）アクリル酸、（４）メタクリル酸、（５）アクリロニトリル及び（６）スチレンの１以上をベースとしたアクリル共重合体を含む、請求項６に記載の接着テープ。
【請求項８】
前記アクリル共重合体が、メチルメタクリレート、エチル‐アクリレート、ブチル‐アクリレート、メタクリル酸、アクリロニトリル及びスチレンの１種以上から構成される、請求項６又は７に記載の接着テープ。
【請求項９】
前記ＰＥＴ繊維及び／又は前記ポリマーコーティングが染色される、前記請求項のいずれか１項に記載の接着テープ。
【請求項１０】
前記ポリマーコーティングが、フローティングナイフ法、リバースロールコーティング法又はナイフオーバーブランケット法のいずれかのような当該分野で知られた技法によって塗布される、請求項１〜９に記載の接着テープの製造法。
【請求項１１】
前記テープが自動車産業におけるワイヤハーネス用に用いられる、請求項１〜９のいずれか１項に記載の接着テープの使用。
【国際調査報告】
2010540740.tif 000004
2010540740.tif 000005